(57)【要約】      （修正有）【課題】好適な変退色を実現可能な建築板を提供する。【解決手段】イエロー顔料を含むインクによるイエロードット５４０Ｙと、マゼンタ顔料を含むインクによるマゼンタドット５４０Ｍと、シアン顔料を含むインクによるシアンドット５４０Ｃとで模様付けされている、建築板５００であって、この模様付けされた建築板の変退色前後の色差について、イエロー成分の色差とマゼンタ成分の色差とシアン成分の色差とが、略同一である建築板５００。【選択図】図１
2011047152.tif 000002
【特許請求の範囲】
【請求項１】
イエロー顔料を含むインクによるイエロードットと、マゼンタ顔料を含むインクによるマゼンタドットと、シアン顔料を含むインクによるシアンドットとで模様付けされている、建築板であって、
前記模様付けされた建築板の変退色前後の色差について、イエロー成分の色差とマゼンタ成分の色差とシアン成分の色差とが、略同一であることを特徴とする建築板。
【請求項２】
建築物の外装材として用いられることを特徴とする請求項１に記載の建築板。
【請求項３】
前記建築板は、さらに、ブラック顔料を含むインクで模様付けされ、
前記イエロー顔料と前記マゼンタ顔料と前記シアン顔料と前記ブラック顔料とは、無機顔料であることを特徴とする請求項１または請求項２に記載の建築板。
【請求項４】
前記イエロー顔料を含むインクと、前記マゼンタ顔料を含むインクと、前記シアン顔料を含むインクとは、紫外線硬化型インクであることを特徴とする請求項１から請求項３のいずれか１項に記載の建築板。
【発明の詳細な説明】
【技術分野】
【０００１】
本発明は、建築板に関するものである。
【背景技術】
【０００２】
従来から建築板への模様付けに関連して、多くの技術が提案されている。例えば、凹凸模様を有する建築板の表面にインクジェット式塗装機によって塗装が施された塗装建築板に関し、建築板の凹凸模様の隣合う凸部と凹部において、凸部の凸面と凹部の凹底面とを異なる色で着色塗装し、この凸面と凹底面の間の立上り面を、凸面の塗装色と凹底面の塗装色の中間の色で、インクジェット式塗装機によって着色塗装する技術が提案されている（例えば、特許文献１参照）。
【０００３】
また、下層着色塗膜を有する基板の表面に柄模様、特に天然石に擬似する外観模様を能率よく且つ精度よく描画でき、しかも耐久性に優れた基板を得ることのできる塗装方法を提供することを目的として、ピエゾ振動方式のインクジェットプリンター及びコンピューターの制御信号を組み合わせて用いることに加えて、インクの着色顔料として平均粒子径が６０〜１０００ｎｍである顔料を用いる技術が提案されている（例えば、特許文献２参照）。
【０００４】
さらに、耐褪色性を高く得ることができる化粧建築板を提供することを目的として、基材の表面に、下塗り層、インク受理層、インクジェット層、クリアー層、無機質塗料層、光触媒塗料層をこの順に積層して形成した化粧建築板が提案されている。インクジェット層は、黄色酸化鉄、Ｔｉ−Ｎｉ−Ｂａ系イエロー、Ｔｉ−Ｓｂ−Ｎｉ系イエロー、Ｔｉ−Ｎｂ−Ｎｉ系イエロー、Ｔｉ−Ｓｂ−Ｃｒ系イエローから選ばれる顔料を含有するイエローのインクと、Ｃｏ−Ａｌ系ブルー、Ｃｏ−Ａｌ−Ｃｒ系ブルーから選ばれる顔料を含有するシアンのインクと、赤色酸化鉄、Ｆｅ−Ｚｎ系ブラウン、Ｆｅ−Ｚｎ−Ｃｒ系ブラウン、Ｆｅ−Ｎｉ−Ａｌ系ブラウンから選ばれる顔料を含有するマゼンタのインクとからなる、有機顔料を含有しない３色のインクで形成されている（例えば、特許文献３参照）。なお、出願人においても、屋外用着色板（屋外用着色物）に関連した技術を提案している（例えば、特許文献４および特許文献５参照）。
【先行技術文献】
【特許文献】
【０００５】
【特許文献１】特開２００７−１７７５７３号公報
【特許文献２】特開平１０−１２８２３１号公報
【特許文献３】特開２００８−６３８３１号公報
【特許文献４】特開２００８−８０６２９号公報
【特許文献５】特開２００９−５２０３０号公報
【発明の概要】
【発明が解決しようとする課題】
【０００６】
ところで、建築板は、例えば屋外に設置（施工）されるため、長期期間、具体的には、５〜１０年程度の耐候性が求められる。例えば、１０年程度、熱、光（太陽光）、水（雨）に暴露されたとしても、建築板がほとんど変退色せず、その外観が維持されることが求められる。しかし、このような要求を満足することは、必ずしも容易なことではなく、変退色が発生してしまうこともあり得る。出願人は、このような抑制することが困難な変退色を許容した上で、新たな建築板を開発することとしたものである。
【０００７】
本発明は、好適な変退色を実現可能な建築板を提供することを目的とする。
【課題を解決するための手段】
【０００８】
上記課題に鑑みなされた本発明は、模様付けされた建築板の変退色前後の色差について、イエロー成分の色差とマゼンタ成分の色差とシアン成分の色差とを略同一としたものである。
【０００９】
本発明を反映した第１の課題解決手段は、イエロー顔料を含むインクによるイエロードットと、マゼンタ顔料を含むインクによるマゼンタドットと、シアン顔料を含むインクによるシアンドットとで模様付けされている、建築板であって、前記模様付けされた建築板の変退色前後の色差について、イエロー成分の色差とマゼンタ成分の色差とシアン成分の色差とが、略同一であることを特徴とする建築板である。
【００１０】
これによれば、イエロー成分とマゼンタ成分とシアン成分とのうち、特定の色成分が変退色することを防止することができる。具体的に、建築板に形成された所定の模様から、特定の色成分の色味、例えばイエロー成分の色味が消えてしまうような状態を防止することができる。
【００１１】
第２の課題解決手段は、第１の課題解決手段の建築板であって、建築物の外装材として用いられることを特徴とする。これによれば、上述した第１の課題解決手段による優れた機能（作用）を発揮可能な建築物の外装材としての建築板とすることができる。
【００１２】
第３の課題解決手段は、第１または第２の課題解決手段の建築板であって、前記建築板は、さらに、ブラック顔料を含むインクで模様付けされ、前記イエロー顔料と前記マゼンタ顔料と前記シアン顔料と前記ブラック顔料とは、無機顔料であることを特徴とする。これによれば、さらに、イエローとマゼンタとシアンとブラックとについて、全てを無機顔料とし、これらを含むインクそれぞれを使用し、模様付けされた建築板とすることができる。
【００１３】
第４の課題解決手段は、第１から第３の課題解決手段のいずれか１つの建築板であって、前記イエロー顔料を含むインクと、前記マゼンタ顔料を含むインクと、前記シアン顔料を含むインクとは、紫外線硬化型インクであることを特徴とする。これによれば、好適な画像品質で模様付けがされた建築板とすることができる。
【発明の効果】
【００１４】
本発明によれば、好適な変退色を実現可能な建築板を得ることができる。
【図面の簡単な説明】
【００１５】
【図１】建築板およびインクジェット層を説明する図である。
【発明を実施するための形態】
【００１６】
本発明を反映した上記課題解決手段を実施するための実施形態について、図面を用いて以下に詳細に説明する。上記課題解決手段は、以下に記載の構成に限定されるものではなく、同一の技術的思想において種々の構成を採用することができる。例えば、以下に説明する各構成において、所定の構成を省略することもできる。
【００１７】
（建築板）
本実施形態の建築板は、建築物の外装材、より具体的には、例えば外壁、屋根材として用いられる。建築板５００は、例えば図１（ａ）に示す構成を有し、基材５１０と、この基材５１０の表面に塗布などされて形成された各被覆層５２０〜５６０とで構成される。基材５１０は、例えば窯業系サイディング材からなる。基材５１０は、セメント質と繊維質とを主な原料として、高温・高圧の釜などを用い板状に形成される。基材５１０の表面には、例えば、シーラー５２０とベースコート５３０とが形成（塗布）される。
【００１８】
ベースコート５３０の表面には、インクジェット層５４０が形成（記録）される。換言すれば、ベースコート５３０を下地として、インクジェット層５４０が記録される。インクジェット層５４０は、通信可能に接続された外部装置からインクジェット記録装置に入力される所定の模様（画像）を表すデータにしたがい模様付けされた層である（図１（ｂ）参照）。模様付けには、例えば紫外線硬化型インクが使用され、所定の模様（画像）を表すデータにしたがい、紫外線硬化型インク滴が、インクジェット記録装置の記録ヘッドから吐出され、ベースコート５３０の表面に着弾して行われる。インクジェット層５４０に付与された模様は、吐出された紫外線硬化型インク滴によるドットによって形成されている。例えば、模様付けのために、インクジェット記録装置で用いられたインク色が、イエロー（Ｙｅｌｌｏｗ）、マゼンタ（Ｍａｇｅｎｔａ）、シアン（Ｃｙａｎ）およびブラック（ｂｌａｃＫ）である場合、付与された模様は、イエロードット５４０Ｙとマゼンタドット５４０Ｍとシアンドット５４０Ｃとブラックドット５４０Ｋとによって形成されている。
【００１９】
紫外線硬化型インクは、反応性オリゴマーと、反応性モノマーと、光重合開始剤と、着色材としての顔料とを含む。顔料は、イエロー、マゼンタ、シアンの場合、無機顔料または有機顔料のいずれとすることもできる。なお、ブラックは、無機顔料が用いられる。イエローの無機顔料としては、シー・アイ・ピグメントイエロー４２，シー・アイ・ピグメントイエロー１８４が好適である。マゼンタの無機顔料としては、シー・アイ・ピグメントレッド１０１，シー・アイ・ピグメントレッド１０２が好適である。シアンの無機顔料としては、シー・アイ・ピグメントブルー２８，シー・アイ・ピグメントブルー３６が好適である。ブラックの無機顔料としては、シー・アイ・ピグメントブラック７が好適である。
【００２０】
また、イエローの有機顔料としては、シー・アイ・ピグメントイエロー１２０，シー・アイ・ピグメントイエロー１５０が好適である。マゼンタの有機顔料としては、シー・アイ・ピグメントレッド１２２，シー・アイ・ピグメントレッド１７８，シー・アイ・ピグメントレッド１７９，シー・アイ・ピグメントレッド２０２，シー・アイ・ピグメントレッド２５４，シー・アイ・ピグメントバイオレット１９が好適である。シアンの有機顔料としては、シー・アイ・ピグメントブルー１５，シー・アイ・ピグメントブルー１５：１，シー・アイ・ピグメントブルー１５：２，シー・アイ・ピグメントブルー１５：３，シー・アイ・ピグメントブルー１５：４，シー・アイ・ピグメントブルー１５：６，シー・アイ・ピグメントブルー１６が好適である。なお、紫外線硬化型インクは、模様付けが終了した後（所定の模様が記録された後）、紫外線が照射され、これにより硬化する。
【００２１】
紫外線が照射されて硬化したインクジェット層５４０の表面には、耐候性向上を目的として、トップコート５５０が形成されている。また、トップコート５５０の表面には、例えば防汚機能を付与するためのコーティング（以下、「付加価値コート層」ともいう。）５６０が形成されている。なお、トップコート５５０と付加価値コート層５６０とは、透明（無色透明）の被覆層であって、インクジェット層５４０に付与された模様は、トップコート５５０と付加価値コート層５６０とを介して視認される。
【００２２】
ここで、基材５１０は、１５ｍｍ程度の板厚を有する。また、基材５１０の表面に形成される各被覆層５２０〜５６０は、それぞれ所定の厚み（膜厚）に形成される。なお、各被覆層５２０〜５６０の成分およびその厚みについては、次に記載の実施例に係る促進耐候試験に用いた試験用建築板と同様の成分および同程度の厚みとすることができるため、その説明は省略する。
【００２３】
（実施例）
本実施形態の建築板５００による変退色特性を確認するために、促進耐候試験を行った。以下、この促進耐候試験の結果について、説明する。
【００２４】
（試験用建築板）
今回の促進耐候試験では、本実施形態の建築板５００に関連した実施例１〜３と、比較対象のための比較例１〜４との合計７種の試験用建築板を用いた。試験用建築板は、全ての種類について、図１に示す構成とした。すなわち、窯業系サイディング材による基材５１０の表面に、上記の各被覆層５２０〜５６０を形成した。インクジェット層５４０に付与した模様は、実施例１〜３および比較例１〜４ともに、イエロー、マゼンタ、シアン、ブラック（実施例３を除く）それぞれの単色模様と、レンガ調模様とした。
【００２５】
ここで、インクジェット層５４０を除く各被覆層５２０，５３０，５５０，５６０の成分および厚みは、次のとおりであり、各試験用建築板について、同一とした。
＜各被覆層の成分および厚み＞
シーラー        ：水系塗料（アクリルスチレン）／５０μｍ
ベースコート    ：水系塗料（アクリル）／１００μｍ
トップコート    ：水系塗料（アクリルシリコン）／３０μｍ
付加価値コート層：防汚機能（親水処理）／５μｍ
【００２６】
また、実施例１〜３および比較例１〜４について、インクジェット層５４０を形成するための紫外線硬化型インクに含まれる顔料は、表１のとおりである。ここで、実施例１および実施例２は、イエロー、マゼンタ、シアンともに無機顔料の組合せである。同じく、実施例３は、有機顔料の組合せである。これに対し、比較例１は、イエローが有機顔料で、マゼンタ、シアンが無機顔料の組合せである。比較例２は、イエロー、シアンが無機顔料で、マゼンタが有機顔料の組合せである。比較例３は、イエロー、マゼンタが無機顔料で、シアンが有機顔料の組合せである。比較例４は、イエロー、マゼンタ、シアンともに無機顔料の組合せである。なお、実施例１〜３および比較例１〜４について、ブラックは無機顔料である。また、各試験用建築板について、インクジェット層５４０の厚みは、全て１０μｍとした。
【表１】
2011047152.tif 000003
【００２７】
（インクジェット記録装置による模様付条件）
インクジェット層５４０の模様付け、換言すれば、インクジェット層５４０を形成するためのインクジェット記録と、模様付けが終了した後の紫外線照射とは、次に示す各条件にて行った。
＜模様付条件＞
ノズル径    ：７０μｍ
印加電圧    ：５０Ｖ
パルス幅    ：２０μｓ
駆動周波数  ：３ｋＨｚ
解像度      ：１８０ｄｐｉ×１８０ｄｐｉ
加熱温度    ：６０℃
＜紫外線照射条件＞
ランプ種類  ：メタルハライドランプ
電圧        ：２００Ｗ／ｃｍ
照射時間    ：１秒間
照射距離    ：１０ｃｍ
【００２８】
（促進耐候試験方法）
促進耐候試験は、超促進耐候試験機（岩崎電気株式会社製のアイ  スーパーＵＶテスター、型式：ＳＵＶ−Ｗ１５１）を用いて行った。試験時間は、６００時間（屋外１０年相当）とし、１２０時間毎に実施例１〜３および比較例１〜４における変退色を測定した。促進耐候試験は、日本試験機工業会  ＪＴＭ  Ｇ  ０１：２０００にしたがった。試験条件の詳細は、以下のとおりである。変退色の測定には、色差計（コニカミノルタセンシング株式会社製の分光測色計、型式：ＣＭ−３６００ｄ）を用い、Ｌ＊ａ＊ｂ＊色差（ΔＥ＊ａｂ）（ＣＩＥ１９７６／以下、Ｌ＊ａ＊ｂ＊色差（ΔＥ＊ａｂ）を「色差（ΔＥ）」という。）を求めた。
＜超促進耐候試験条件＞
光源：水冷式メタルハライドランプ
照度：９０ｍＷ／ｃｍ２
波長：２９５〜４５０ｎｍ
温度：６０℃（照射），３０℃（結露）
湿度：５０％（照射），９０％（結露）
サイクル：照射５時間，結露５時間
シャワー：結露前後１０秒
【００２９】
（促進耐候試験結果）
促進耐候試験結果、詳細には、単色模様付けとしたインクジェット層５４０を有する試験用建築板に基づく促進耐候試験結果について、表２〜７を参照して説明する。なお、表２は比較例１、表３は比較例２、表４は比較例３、表５は比較例４に関する色差（ΔＥ）の変化を示す。また、表６は実施例１、表７は実施例２、表８は実施例３に関する色差（ΔＥ）の変化を示す。
【００３０】
まず、比較例１〜４について説明する。比較例１では、表２に示すとおり、例えば試験開始から１２０時間経過後の各色の色差（ΔＥ）は、イエローで１．８９、マゼンタで１．２０、シアンで０．３９である。ブラックの色差（ΔＥ）は、０．５８である。したがって、色差（ΔＥ）について各色間での差は、最大で１．６０（イエローおよびシアン間）であり、各色成分の色差は、略同一の範囲（出願人は、経験的に略５以内が好適であることを見出している。）であると認められる。
【００３１】
これに対し、屋外に１０年暴露された状態に相当する６００時間経過後の各色の色差（ΔＥ）は、イエローで１５．３３、マゼンタで１．２７、シアンで１．１３である。ブラックの色差（ΔＥ）は、０．６８である。したがって、色差（ΔＥ）について各色間での差は、最大で１４．６５（イエローおよびブラック間）であり、各色成分の色差に、顕著な差が認められる。なお、ブラックを除いたその他３色を対象としても、最大差は、１４．２（イエローおよびシアン間）であり、顕著な差となる。なお、比較例１では、試験開始から３６０時間経過（屋外に５，６年暴露された状態に相当）した時点で、各色間での最大差が、５を超える（イエローおよびブラック間）。ブラックを除いたその他３色を対象とした場合についても、同じ結果である（イエローおよびシアン間）。
【００３２】
以上の結果から明らかなとおり、比較例１では、模様付けされた試験用建築板（インクジェット層５４０に形成された所定の模様）の変退色前後の色差について、イエロー成分（のみ）が、激しく退色する。このような状態は、レンガ調の模様付けがされた試験用建築板においても確認された。すなわち、レンガ調の模様付けがされた試験用建築板で、イエロー成分の色味（黄味）が消えた状態が確認された。
【表２】
2011047152.tif 000004
【００３３】
比較例２では、表３に示すとおり、例えば試験開始から１２０時間経過後の各色の色差（ΔＥ）は、イエローで０．７７、マゼンタで２．３３、シアンで０．３９である。ブラックの色差（ΔＥ）は、０．５８である。したがって、色差（ΔＥ）について各色間での差は、最大で１．９４（マゼンタおよびシアン間）であり、各色成分の色差は、略同一の範囲であると認められる。
【００３４】
これに対し、試験開始から６００時間経過後の各色の色差（ΔＥ）は、イエローで１．９９、マゼンタで１６．６６、シアンで１．１３である。ブラックの色差（ΔＥ）は、０．６８である。したがって、色差（ΔＥ）について各色間での差は、最大で１５．９８（マゼンタおよびブラック間）であり、各色成分の色差に、顕著な差が認められる。ブラックを除いたその他３色を対象としても、最大差は、１５．５３（マゼンタおよびシアン間）であり、顕著な差となる。なお、比較例２では、試験開始から３６０時間経過した時点で、各色間での最大差が、５を超える（マゼンタおよびブラック間）。ブラックを除いたその他３色を対象とした場合についても、同じ結果である（マゼンタおよびシアン間）。
【００３５】
以上の結果から明らかなとおり、比較例２では、模様付けされた試験用建築板（インクジェット層５４０に形成された所定の模様）の変退色前後の色差について、マゼンタ成分（のみ）が、激しく退色する。このような状態は、レンガ調の模様付けがされた試験用建築板においても確認された。すなわち、レンガ調の模様付けがされた試験用建築板で、マゼンタ成分の色味（赤味）が消えた状態が確認された。
【表３】
2011047152.tif 000005
【００３６】
比較例３では、表４に示すとおり、例えば試験開始から１２０時間経過後の各色の色差（ΔＥ）は、イエローで０．７７、マゼンタで１．２０、シアンで３．８０である。ブラックの色差（ΔＥ）は、０．５８である。したがって、色差（ΔＥ）について各色間での差は、最大で３．２２（シアンおよびブラック間）であり、各色成分の色差は、略同一の範囲であると認められる。なお、ブラックを除いたその他３色を対象としても、最大差は、３．０３（イエローおよびシアン間）であり、略同一の範囲であると認められる。
【００３７】
これに対し、試験開始から６００時間経過後の各色の色差（ΔＥ）は、イエローで１．９９、マゼンタで１．２７、シアンで１９．８７である。ブラックの色差（ΔＥ）は、０．６８である。したがって、色差（ΔＥ）について各色間での差は、最大で１９．１９（シアンおよびブラック間）であり、各色成分の色差に、顕著な差が認められる。ブラックを除いたその他３色を対象としても、最大差は、１８．６（マゼンタおよびシアン間）であり、顕著な差となる。なお、比較例３では、試験開始から２４０時間経過（屋外に３，４年暴露された状態に相当）した時点で、各色間での最大差が、５を超える（シアンおよびブラック間）。ブラックを除いたその他３色を対象とした場合についは、３６０時間経過した時点で、各色間での最大差が、５を超える（マゼンタおよびシアン間）。
【００３８】
以上の結果から明らかなとおり、比較例３では、模様付けされた試験用建築板（インクジェット層５４０に形成された所定の模様）の変退色前後の色差について、シアン成分（のみ）が、激しく退色する。このような状態は、レンガ調の模様付けがされた試験用建築板においても確認された。すなわち、レンガ調の模様付けがされた試験用建築板で、シアン成分の色味（青味）が消えた状態が確認された。
【表４】
2011047152.tif 000006
【００３９】
比較例４では、表５に示すとおり、例えば試験開始から１２０時間経過後の各色の色差（ΔＥ）は、イエローで０．７７、マゼンタで１．２０、シアンで３．４５である。ブラックの色差（ΔＥ）は、０．５８である。したがって、色差（ΔＥ）について各色間での差は、最大で２．８７（シアンおよびブラック間）であり、各色成分の色差は、略同一の範囲であると認められる。なお、ブラックを除いたその他３色を対象としても、最大差は、２．６８（イエローおよびシアン間）であり、略同一の範囲であると認められる。
【００４０】
これに対し、試験開始から６００時間経過後の各色の色差（ΔＥ）は、イエローで１．９９、マゼンタで１．２７、シアンで１５．４４である。ブラックの色差（ΔＥ）は、０．６８である。したがって、色差（ΔＥ）について各色間での差は、最大で１４．７６（シアンおよびブラック間）であり、各色成分の色差に、顕著な差が認められる。ブラックを除いたその他３色を対象としても、最大差は、１４．１７（マゼンタおよびシアン間）であり、顕著な差となる。なお、比較例４では、試験開始から２４０時間経過（屋外に３，４年暴露された状態に相当）した時点で、各色間での最大差が、５を超える（シアンおよびブラック間）。ブラックを除いたその他３色を対象とした場合についても、同じ結果である（マゼンタおよびシアン間）。
【００４１】
以上の結果から明らかなとおり、比較例４では、模様付けされた試験用建築板（インクジェット層５４０に形成された所定の模様）の変退色前後の色差について、シアン成分（のみ）が、激しく退色する。このような状態は、レンガ調の模様付けがされた試験用建築板においても確認された。すなわち、レンガ調の模様付けがされた試験用建築板で、シアン成分の色味（青味）が消えた状態が確認された。
【表５】
2011047152.tif 000007
【００４２】
次に、実施例１〜３について説明する。実施例１では、表６に示すとおり、例えば試験開始から１２０時間経過後の各色の色差（ΔＥ）は、イエローで０．７７、マゼンタで１．２０、シアンで０．３９である。ブラックの色差（ΔＥ）は、０．５８である。したがって、色差（ΔＥ）について各色間での差は、最大で０．８１（マゼンタおよびシアン間）であり、各色成分の色差は、略同一の範囲であると認められる。
【００４３】
また、屋外に１０年暴露された状態に相当する６００時間経過後の各色の色差（ΔＥ）は、イエローで１．９９、マゼンタで１．２７、シアンで１．１３である。ブラックの色差（ΔＥ）は、０．６８である。したがって、色差（ΔＥ）について各色間での差は、最大で１．３１（イエローおよびブラック間）であり、この場合についても、各色成分の色差は、略同一の範囲であると認められる。ブラックを除いたその他３色を対象としたとき、最大差は、０．８６（イエローおよびシアン間）であり、その差はさらに縮小する。
【００４４】
以上の結果から明らかなとおり、実施例１では、模様付けされた試験用建築板（インクジェット層５４０に形成された所定の模様）の変退色前後の色差について、時間の経過に関わらず、略同一の範囲に維持することができる。このような状態は、レンガ調の模様付けがされた試験用建築板においても確認された。すなわち、レンガ調の模様付けがされた試験用建築板では、特定の色成分の色味が消えた状態は確認されなかった。
【表６】
2011047152.tif 000008
【００４５】
実施例２では、表７に示すとおり、例えば試験開始から１２０時間経過後の各色の色差（ΔＥ）は、イエローで０．１７、マゼンタで１．２０、シアンで０．３９である。ブラックの色差（ΔＥ）は、０．５８である。したがって、色差（ΔＥ）について各色間での差は、最大で１．０３（イエローおよびマゼンタ間）であり、各色成分の色差は、略同一の範囲であると認められる。
【００４６】
また、試験開始から６００時間経過後の各色の色差（ΔＥ）は、イエローで２．１２、マゼンタで１．２７、シアンで１．１３である。ブラックの色差（ΔＥ）は、０．６８である。したがって、色差（ΔＥ）について各色間での差は、最大で１．４４（イエローおよびブラック間）であり、この場合についても、各色成分の色差は、略同一の範囲であると認められる。ブラックを除いたその他３色を対象としたとき、最大差は、０．９９（イエローおよびシアン間）であり、その差はさらに縮小する。
【００４７】
以上の結果から明らかなとおり、実施例２では、模様付けされた試験用建築板（インクジェット層５４０に形成された所定の模様）の変退色前後の色差について、時間の経過に関わらず、略同一の範囲に維持することができる。このような状態は、レンガ調の模様付けがされた試験用建築板においても確認された。すなわち、レンガ調の模様付けがされた試験用建築板では、特定の色成分の色味が消えた状態は確認されなかった。
【表７】
2011047152.tif 000009
【００４８】
実施例３では、表８に示すとおり、例えば試験開始から１２０時間経過後の各色の色差（ΔＥ）は、イエローで１．８９、マゼンタで２．３３、シアンで３．８０である。したがって、色差（ΔＥ）について各色間での差は、最大で１．９１（イエローおよびシアン間）であり、各色成分の色差は、略同一の範囲であると認められる。
【００４９】
また、試験開始から６００時間経過後の各色の色差（ΔＥ）は、イエローで１５．３３、マゼンタで１６．６６、シアンで１９．８７である。したがって、色差（ΔＥ）について各色間での差は、最大で４．５４（イエローおよびシアン間）であり、この場合についても、各色成分の色差は、略同一の範囲であると認められる。
【００５０】
以上の結果から明らかなとおり、実施例３では、模様付けされた試験用建築板（インクジェット層５４０に形成された所定の模様）の変退色前後の色差について、時間の経過に関わらず、略同一の範囲に維持することができる。このような状態は、レンガ調の模様付けがされた試験用建築板においても確認された。すなわち、レンガ調の模様付けがされた試験用建築板では、全体として激しく退色しているが変色はしておらず、特定の色成分の色味が消えた状態は確認されなかった。なお、屋外に１０年暴露された状態に相当する６００時間経過後において、わずかではあるがレンガ調の模様が確認された。
【表８】
2011047152.tif 000010
【００５１】
（本実施形態の構成に基づく有利な効果）
建築板５００は、模様付けされた建築板５００の変退色前後の色差について、イエロー成分の色差とマゼンタ成分の色差とシアン成分の色差とを略同一、または、これらに加え、ブラック成分の色差を略同一とし、屋外に１０年暴露された状態に相当する、促進耐候試験開始後６００時間経過後においても、特定の色成分の色味が激しく退色することを防止することとしたものである。これによれば、インクジェット記録装置による、イエロードット５４０Ｙとマゼンタドット５４０Ｍとシアンドット５４０Ｃとによって、または、これらに加えブラックドット５４０Ｋによって模様付けされた建築板５００の色イメージを、変退色が進行した場合においても維持することができる。
【００５２】
なお、本実施形態の建築板５００は、換言すれば、模様付けされた建築板５００の変退色前後の色差について、イエロードット５４０Ｙの色差とマゼンタドット５４０Ｍの色差とシアンドット５４０Ｃの色差とが、略同一であるともいえる（ブラックドット５４０Ｋについても同じ）。
【００５３】
（変形例）
本実施形態の建築板５００は、次のような構成とすることもできる。
【００５４】
（１）上記では、建築板５００の基材５１０を窯業系サイディング材とした構成を例に説明した。しかし、これ以外の構成とすることもできる。例えば、基材５１０を金属板とすることもできる。この場合、シーラー５２０は省略される。なお、シーラー５２０，ベースコート５３０，トップコート５５０，付加価値コート層５６０のそれぞれは、各種の点を考慮し、省略できる。また、これら以外の層を形成することもできる。
【００５５】
（２）上記では、紫外線硬化型インクを例に説明した。しかし、これ以外のインクとすることもできる。例えば、水性インクまたは溶剤インクを用い、これらインクによるインクジェット層（インクジェット層５４０に対応）とすることもできる。
【００５６】
（３）上記では、ＣＩＥ１９７６による色差（ΔＥ）を例に説明した。しかし、例えば、ＣＩＥ２０００による色差（ΔＥ００）とすることもできる。
【００５７】
（４）上記では、建築板５００が、外壁、屋根材などの建築物の外装材である場合を例に説明した。しかし、本実施形態が採用する技術的思想は、内装材として用いられる建築板へも適用することもできる。
【符号の説明】
【００５８】
５００  建築板
５４０  インクジェット層
５４０Ｙ  イエロードット
５４０Ｍ  マゼンタドット
５４０Ｃ  シアンドット
【図１】
2011047152.tif 000011